2 차 그 라프트 중합 : 2 차 그 라프트 중합 은 1 차 그 라프트 중합 이 진행 되 면서 발생 되 는 중합 열 로 반응기 온도 가 70 ℃ 에 도달 한 직후 연속 적 으로 진행 하 였 다 . 아크릴로니트릴 단량체 6 . 7 중량 부 와 스티렌 단량체 19 . 5 중량 부 및 터서 리도 데 실 머 캅 탄 0 . 2 중량 부 를 혼합 , 교반 하 여 큐 멘 하이드 로퍼 옥사이드 0 . 2 중량 부 와 각각 일정 속도 로 2 시간 30 분 동안 반응기 에 투입 하 여 2 차 중합 을 진행 하 였 다 . 2 차 중합 완료 후 1 시간 의 자연 냉각 을 시킨 후 , 강제 냉각 과 함께 산화 방지 제 를 투입 하 여 전체 그 라프트 중합 을 종료 시켰 다 . 그 라프트 중합 율 은 97 % 였 고 중합 후 라텍스 를 황산 1 % 의 수용액 에 고속 교반 시키 면서 응고 하 였 고 세척 과 건조 과정 을 거쳐 그 라프트 - ABS 분말 을 얻 었 다 .